Brevet FR2557883A1 — publié le 19850712

REVETEMENT ET PROTECTION TEMPORAIRES PAR UNE FORMULATION D'UN VERNIS ET LEUR ELIMINATION PAR LAVAGE ACIDE La présente invention concerne un procédé de formulation d'un vernis de protection temporaire, son application sur une surface, ainsi que la déprotection de cette surface. On connait des vernis de protection temporaire composés de copolymères acryliques et/ou méthacryliques, en association avec l'acide acrylique et/ou l'acide méthacrylique qui sont appliqués sur un substrat métallique ou peint pour une protection provisoire contre l'eau, les intempéries, qui sont ensuite éliminés par lavage d'une solution alcaline. La présente invention est basée sur le principe inverse pour la meme application d'usage. I1 s'agit du dépôt d'un vernis protecteur temporaire composé au moins d'une résine acrylique ou méthacrylique alcaline et/ou quaternaire sur une surface et de son élimination à l'aide d'une solution acide. L'intéret du procédé est d'obtenir un meilleur tendu du film protecteur, une bonne filmogénélté, une diminution de l'agressivité de la solution de déprotection vis à vis des surfaces protégées, en particulier des polychlorures de vinyle métallisés, des alliages métalliques, des peintures acryliques cuites au four. On connaît des résines acryliques, cationiques ou alcali-nes qui sont utilisées pour diverses applications - par exemple des polymères sont obtenus sous forme de poudre, contiennent des acrylates ou méthacrylates d'alkyle, des sels d'acide acrylique ou méthacrylique, des monomères du type dialkylamino-alkyle acrylate et méthacrylate, utilisés comme floculant pour le traitement des eaux usées (brevet français numéro 2 507 606). - des polymères hydrosolubles contenant des acrylates ou méthacrylates d'alkyle, des acrylates ou méthacrylates d'hydroxyéthyle, d'hydroxypropyle ou de glycidyle et de monomères apportant des groupement ammonium ou sulfonium, généralement utilisés pour l'electrodeposition cationique, pour réaliser des mélanges primaires anti-corrosion sur des surfaces métalliques (voir brevet français numéro 2 305 514). - des polymères obtenus sous forme de solutions dans les solvants organiques, contenant des acrylates ou méthacrylates d'alkyle, des monomères hydroxylés, des monomères du type acrylamide ou méthacrylamide, des monomères autres que des acryliques (par exemple vinyl toluène, VAM, VP) et des produits insaturés qui sont copolymérisables et apportent des fonctions dialkyles, aminoalkyles. Les polymères qui sont utilisés dans l'industrie de l'encre résistent à l'eau et au frottement alcalin, et sont utilisés dans l'industrie des papiers muraux (voir brevet français numéro 2 443 473). L'objet de la présente invention est une formulation pour son application d'un vernis composé d'au moins une résine acrylique ou méthacrylique alcaline ou quaternisée en tant qu'agent protecteur temporaire, insensible à l'eau et aux lessives alcalines et son élimination par lavage acide. Le produit selon 1 invention peut être mis en solution dans les solvants appropriés, en association avec des polymères ou copolymères. La solution forme, après sèchage ou évaporation des solvants, un film résistant à l'eau et/ou aux lessives alcalines tout en restant lavable au contact d'une solution acide. L'invention concerne en outre un procédé d'application sur une surface, par revetement de cette surface d'un vernis contenant un acrylate et/ou méthacrylate alcalin et/ou quaternisé, un copolymère, capable après formation du film de se désorganiser et de devenir lavable au contact d'une solution acide. L'invention concerne donc un procédé de revêtement et de protection temporaire consistant à appliquer sur une surface un film qui après évaporation des solvants est résistant à l'eau, aux lessives alcalines, aux détergents, le film étant composé d'au moins une résine acrylique et/ou méthacrylique alcaline et/ou quaternisée, pour la déprotection par une solution acide. La résine est choisie parmi les esters acryliques et/ou méthacryliques modifiés par alcalinisation et/ou quaternisation. La résine peut contenir des monomères hydroxylés et/ou des monomères amines ou amides. La r e s-i ne continent des mono mères et polymères et copolymères acryliques, méthacryliques, hydroxylés, amines ou amides, modifiés et qui ont subit une alkylolation, méthylolation, alcalinisation ou quaternisation. La résine alcalinisée ou quaternisée est formulée en présence de polymères d'origine differente tels que polyvinyle pyrrolidone, chlorure de polyvinyle, polyuréthane, ainsi que tout constituant et additif utile pour l'amélioration de la qualité ou de 1' em- ploi du produit et de sa conservation, des inhibi teurs ou agents actifs pour améliorer la résistance aux ultraviolets, infrarouges, pour conférer des propriétés bactériostatiques ou bactéricides. Le vernis selon l'invention est appliqué pour la protection ou le revêtement temporaire des murs de laboratoires ou d'hôpitaux, des industries alimen taires, de matériels de production pharmaceutiques, alimentaires, des silos à grains des cuves de stockage, des matériels et matériaux industriels en stockage, des véhicules automobiles neufs. L'invention est remarquable du fait que l'on améliore la qualité filmogène et le tendu du film. De ce fait la solution acide qui compose l'agent de déprotection, permet une déprotection sans altération notable des surfaces protégées, en particulier des polychlorures de vinyle métallisés, des alliages métalliques, des matériaux revêtus de peintures acryliques, au contraire des lessives fortement aminées ou basiques. Selon l'invention, les composants quaternisés ou alcalins sont choisis parmi les dérivés d'acide acrylique ou metllacrylique, ces dérivés étant du type amine o amide. La description suivante en regard de l'exemple non limitatif suivant pemettra de comprendre comment l'invention peut être mise en pratique. Exemple On prépare une solution n" 1, selon la technique antérieure, dans un but de comparaison. Cette solution n" 1 comprend Diluant (essence D) 460,0 Méthacrylate de méthylbutyle 93,5 Acide m-éthaerylique 0,5 Alcool isobutylique 224,0 Total 778,0 g On prépare une solution n 2 selon l'invention. Cette solution contient Acrylate d'éthyle 39,5 Méthacrylate de méthyle 22,5 Monométhacrylate d'éthyle-glycol 16,0 Méthacrylate de diméthylaminoéthyle 22,0 Mélange 50/50 Ethanol/Méthanol 100,0 Total 200,0 g On prépare des plaques de tôles préalablement couvertes d'une peinture acrylique, type automobile, cuite au four. On encadre les plaques peintes et sèches d'une garniture en polychlorure de vinyle métallisé cristal (le revêtement métalisé étant à l'intérieur de la garniture chlorure de polyvinyle) , du type enjoliveur de gouttière automobile. On applique sur la plaque n 1 le produit obtenu par la solution nO 1 et sur la plaque nO 2 le produit obtenu par la solution n" 2 et ce, à l'aide d'un pistolet à air comprimé. On laisse les plaques à sécher jusqu'à évaporation totale des solvants. Après un temps de stockage de une semaine on met à tremper la plaque n 1 dans une lessive de soude diluée de telle manière que l'on obtient un pH de 12,6 à une température de 350C. On trempe la plaque n 2 dans une solution à 20% d'acide acétique à une température de 350C. Après 12 heures de trempage on rince les plaque n 1 et n" 2. La plaque nO 1 et 1e polychlorure de vinyle métallisé sont fortement marqués par des taches et des modifications de teinte, de la peinture et du chlorure de polyvinyle dûes à la déprotection alcaline. La plaque nO 2 et le chlorure de polyvinyle métallisé sont identiques à l'échantillon d'origine, sans taches, et sans modification de teinte de la peinture et du chlorure de polyvinyle. REVENDICATIONS i/ Procédé de revêtement et de protection temporaire consistant à appliquer sur une surface un film qui après évaporation des solvants est résistant à l'eau, aux lessives alcalines, aux détergents, le film étant composé d'au moins une résine acrylique et/ou méthacrylique alcaline et/ou quaternisée, pour la déprotection par une solution acide. 2/ Procédé selon la revendication 1, caractérisé par le fait que la résine est choisie parmi les esters acryliques et/ou méthacryliques modifiés par alcalinisation et/ou quaternisation. 3/ Procédé selon l'une quelconque des revendication 1 et 2, caractérisé par le fait que la résine contient des monomères hydroxylés. 4/ Procédé selon l'une quelconque des revendication 1 à 3, caractérisé par le fait que la résine contient des monomères amines ou amides. 5/ Procédé selon l'une q u e 1 c o n q u e des revendications 1 à 4, caractérisé par le fait que la résine contient des monomères et polymères et copolymères, acryliques, méthacryliques, hydroxylés amines ou amides, modifiés et qui ont subi une alkylolation, méthylolation, alcalinisation ou quaternisation. 6/ Procédé selon l'une quelconque des revendica1 à 5, caractérisé par le fait que la résine alcalinisée ou quaternisée est formulée en présence de polymères d'origine différente telle que polyvinyle pyrrolidone, chlorure de polyvinyle, polyuréthane, ainsi que tout constituant et additif utile pour l'amélioration de la qualité ou de l'emploi du produit et de sa conservation, des inhibiteurs ou agents actifs pour améliorer la résistance aux ultraviolets, infrarouges, pour conférer des propriétés bactériostatiques ou bactéricides. 7/ Procédé selon l'une quelconque des revendications 1 à 6, caractérisé par le fait que le vernis est appliqué pour la protection ou le revêtement temporaire des murs de laboratoires ou d'hôpitaux, des industries alimentaires, de matériels de production pharmaceutiques, alimentaires, des silos à grains, des cuves de stockage, des matériels et matériaux industriels en stockage, des véhicules automobiles neufs.